(57)【特許請求の範囲】
【請求項１】
融点３５℃以上３２０℃以下のポリテトラフルオロエチレンを担体に付着させたエレクトレットであって、上記エレクトレットは、上記担体および上記ポリテトラフルオロエチレンの少なくとも一方が静電電荷を付与されてなり、上記エレクトレットは、示差熱熱質量同時測定において、ＰＴＦＥに由来する２つ以上の融点ピークを有することを特徴とするエレクトレット。
【請求項２】
上記担体は繊維状物であり、ポリテトラフルオロエチレンを蒸着法で上記担体に担持する請求項１に記載のエレクトレット。
【請求項３】
上記担体が融点３２０℃以下の熱可塑性樹脂からなるメルトブローン不織布である請求項１または２に記載のエレクトレット。
【請求項４】
請求項１〜３のいずれかに記載のエレクトレットを用いたフィルター。
【発明の詳細な説明】
【技術分野】
【０００１】
本発明はエレクトレットおよびそれを用いたフィルターに関する。
【背景技術】
【０００２】
従来より、防塵マスク、各種空調用エレメント、空気清浄機、キャビンフィルター、各種装置において集塵、保護、通気などを目的とし多孔質フィルターが用いられている。
【０００３】
多孔質フィルターのうち、繊維状物からなるフィルターは高い空隙率を持ち長寿命、低通気抵抗という利点を有しており幅広く用いられている。これら繊維状物からなるフィルターは、さえぎり、拡散、慣性衝突などの機械的捕集機構により繊維上に粒子を捕捉するが、実用的な使用環境において捕捉する粒子の空気力学相当径が０．１〜１．０μｍ程度の場合にフィルター捕集効率の極小値をもつことが知られている。
【０００４】
上記の極小値におけるフィルター捕集効率を向上させるため、電気的な引力を併用する方法が知られている。たとえば、被捕集粒子に電荷を与える、またはフィルターに電荷を与える方法、さらには両者の組み合わせが用いられる。フィルターに電荷を与える方法としては、電極間にフィルターを配置し通風時に誘電分極させる方法や絶縁材料に長寿命の静電電荷を付与する方法が知られており、特に後者の手法は外部電源などのエネルギーを必要としないため、エレクトレットフィルターとして幅広く用いられている。
【０００５】
エレクトレットフィルターは、初期捕集効率を高め、またフィルター加工や保管時における静電電荷の減衰による性能低下を抑制するため、エレクトレット化が可能で耐湿安定性および耐熱安定性に優れたエレクトレット材料が用いられる。
【０００６】
しかしながら、エレクトレットフィルターは粒子の捕集に伴い静電引力が低下するという欠点があり、とりわけ表面張力の小さなオイルミストは繊維表面を薄く被覆することで電荷の消失が著しく促進される。一般的なエレクトレットフィルターには、電荷安定性に優れたポリオレフィン、ポリエステル、ポリカーボネート、フェノール樹脂等が用いられているが、これらのうち最も表面張力の小さなポリプロピレン、ポリエチレン、ポリメチルペンテンなどのポリオレフィン類からなる繊維状物であっても、ポリαオレフィン（ＰＡＯ）、フタル酸ジオクチル（ＤＯＰ）およびタバコ煙などに代表されるオイルミストに対しては材料特性として十分な撥油性を示さないため、オイルミスト負荷時の捕集効率維持性能（以下、「耐オイルミスト性」という）が低いという問題がある。
【０００７】
かかる問題を解決するため、フィルターを構成する繊維状物の表面張力を下げることで撥油性を与え、繊維表面でのミストの広がりや繊維素材内部への吸収拡散を抑制することで電荷の消失を低減させることで耐オイルミスト性を向上させる方法が知られている。具体的には、撥油性を高めるために樹脂内にパーフルオロ基を有した添加剤を混合する方法（たとえば特許文献１）、熱可塑性フッ素樹脂を溶融紡糸する方法（たとえば特許文献２および特許文献３）、パーフルオロ基を有したエマルジョン加工剤で表面をコーティング処理する方法（たとえば特許文献４）、プラズマおよびフッ素ガスなどを用い水素原子を置換することによりフッ素原子を導入する方法（たとえば特許文献５）等により電荷安定性を維持しながら表面張力を低減させ、耐オイルミスト性を高めたエレクトレットが用いられている。
なお、以下、素材としての低表面張力化を「撥油性」、オイルミストに対する効率低下抑制効果を「耐オイルミスト性」と記載する。なお、本発明で言う撥油性とは低表面張力化により液体のひろがり抑制効果を意味するものであり、濡れの原理から鑑みて表面張力値の大きな水に対しての作用（撥水性）も含まれるものである。
【０００８】
しかしながら、フッ素系樹脂やフッ素系低分子添加剤は、３２０℃を超える環境下においてはフッ素テロマーの脱離や熱分解物としてフッ化水素やフッ化カルボニルなどの生成がみられるため溶融紡糸には不適である。また、フッ素ガスやプラズマ処理によるフッ素原子導入では、フッ素ガスの漏洩防止や親水化を抑制するために酸素、水分量管理を厳密に行う必要があり、気密性の高い特殊設備が必要となる。また、生体蓄積性の問題により、パーフルオロオクタン酸（ＰＦＯＡ）およびパーフルオロオクタンスルホン酸（ＰＦＯＳ）ならびにその塩、ならびにテロマーを生じる母物質の使用、ならびにその製造が禁止されており、これらの材料を添加したり、ランダムにフッ素−水素置換が生じたり、熱分解や酸化分解を生じる工程は好ましいとはいえない。
【０００９】
また、スパッタリングによりポリテトラフルオロエチレンをコーティングする手法も知られているが、多孔質担体に対しては飛翔する粒子が蒸着源側の最表層に偏在するとともに、担体の溶融による形状変化、ポリテトラフルオロエチレンの分解や酸化生成物の懸念がある。
【００１０】
また、テキスタイル用に開発された含フッ素アクリレート系加工剤には乳化剤や製膜助剤が含有され、さらにＰＦＯＡおよびＰＦＯＳ規制に対応させるためＣ6Ｆ13以下の短鎖パーフルオロ基が側鎖として用いられるため、加工剤が結晶性を失っている。そのため、加工剤自身が静電電荷の安定性を持たないばかりか、低付着量であっても基材となる繊維状物の電荷安定性を著しく阻害するという問題がある。
【００１１】
また、アモルファス化により可溶性と熱可塑性を付与し、電荷安定性とコーティング性を両立したフッ素系樹脂（たとえば特許文献６）も知られているが、主骨格として特殊なモノマーを用いる必要があり、製造コストが著しく大きくなるという問題がある。
【先行技術文献】
【特許文献】
【００１２】
【特許文献１】特開２００９−６３１３号公報
【特許文献２】特開２００２−２６６２１９号公報
【特許文献３】特開２００７−１８９９５号公報
【特許文献４】特開２００４−３５２９７６号公報
【特許文献５】特表２００８−５４０８５６号公報
【特許文献６】国際公開第２００９／１０４６９９号
【発明の概要】
【発明が解決しようとする課題】
【００１３】
本発明のエレクトレットは、従来の耐オイルミスト性を有するエレクトレットが生産設備やコストの制約が大きく、環境規制に対応した短鎖パーフルオロ化合物を用いた場合には電荷安定性と撥油性を両立することが困難であるという課題を解決したものであり、低コストで簡便な手法にて製造が可能な撥油性、耐オイルミスト性、電荷安定性、及び熱処理後の捕集効率（具体的には、熱処理前の捕集効率に対する熱処理後の捕集効率（以下、熱処理後性能維持率という））に優れたエレクトレットを得ることを課題とするものである。
【課題を解決するための手段】
【００１４】
本発明のエレクトレットは前記の課題を解決するために、本発明者が鋭意検討した結果、遂に本発明を完成するに到った。すなわち、本発明は下記のとおりである。
【００１５】
１．融点３５℃以上３２０℃以下のポリテトラフルオロエチレンを担体に付着させたエレクトレットであって、上記エレクトレットは、上記担体および上記ポリテトラフルオロエチレンの少なくとも一方が静電電荷を付与されてなり、上記エレクトレットは、示差熱熱質量同時測定において、２つ以上の融点ピークを有することを特徴とするエレクトレット。
２．上記担体は繊維状物であり、ポリテトラフルオロエチレンを蒸着法で担体に担持する上記１に記載のエレクトレット。
３．上記担体が融点３２０℃以下の熱可塑性樹脂からなるメルトブローン不織布である上記１または２に記載のエレクトレット。
４．上記１〜３のいずれかに記載のエレクトレットを用いたフィルター。
【発明の効果】
【００１６】
本発明のエレクトレットは、ＰＦＯＡおよびＰＦＯＳ類縁物を用いることなく、簡便な装置や工程で撥油性、耐オイルミスト性、電荷安定性、及び熱処理後性能維持率に優れたエレクトレットおよびそれを用いたフィルターを得ることが可能となる。そして、それを用いたフィルターは防塵マスク、各種空調用エレメント、空気清浄機、キャビンフィルター、各種装置の保護を目的としたフィルターとして好適に用いられるものである。
【発明を実施するための形態】
【００１７】
以下に本発明の具体例を例示するが、本発明の趣旨にのっとり用途毎に最適な構成を選択することができる。
【００１８】
本発明に用いられる担体は所望の特性を有するものであれば特に制限されないが、形状の自由度および素材自身の電荷安定性を考慮し、電気抵抗の高い合成樹脂からなることが好ましい。具体的には非フッ素系合成樹脂であるポリエステル、ポリカーボネート、ポリアミド、ポリオレフィン、環状オレフィン、ポリ塩化ビニル、ポリ塩化ビニリデン、ポリフェニレンサルファイド、ポリフェニレンオキサイド、フェノール樹脂などが挙げられ、なかでもポリエチレン、ポリブテン、ポリプロピレン、ポリメチルペンテン、ポリスチレン、環状オレフィン等のポリオレフィンが好ましい。ポリオレフィンからなる場合は、疎水性、電気抵抗、成形性などのバランスが良好であり、実用性に優れたエレクトレットが得られる。また、融点３２０℃以下の熱可塑性樹脂であることが特に好ましく、融点３２０℃以下の熱可塑性樹脂としては、上述のいずれの樹脂を用いてもよいが、中でも融点３２０℃以下のポリオレフィンが好ましく、ポリプロピレンであることがさらに好ましい。
【００１９】
撥油性をより高めるために担体にフッ素原子を含有した合成樹脂を用いることも好ましく、例えばポリテトラフルオロエチレン（ＰＴＦＥ）、パーフルオロエチレンプロペンコポリマー（ＦＥＰ）、パーフルオロアルコキシアルカン（ＰＦＡ）、エチレン・テトラフルオロエチレンコポリマー（ＥＴＦＥ）、ポリクロロトリフルオロエチレン（ＰＣＴＦＥ）、ポリフッ化ビニリデン（ＰＶＤＦ）、テトラフルオロエチレン・ヘキサフルオロプロピレン・ビニリデンフロライドコポリマー（ＴＨＶ）などであり、撥油性の観点からはＰＴＦＥ、ＦＥＰ、ＰＦＡ、ＥＴＦＥがより好ましい。
【００２０】
上記合成樹脂には樹脂自体の劣化を抑制し、さらにはエレクトレットの初期電荷量および電荷安定性を高めるために、従来公知の配合剤および配合組成を好ましく用いることができる。たとえば、配合剤としては各種金属塩、酸化防止剤、光安定化剤、アイオノマー樹脂などであり、配合組成としては、異なる樹脂成分を混合することにより得られるブレンドポリマーなどである。エレクトレットとしての初期電荷量および電荷安定性を考慮した場合、少なくとも１種がエレクトレット化可能な合成樹脂であることが好ましい。
【００２１】
本発明は担体に融点３５℃以上３２０℃以下のＰＴＦＥを担持させてなるエレクトレットであり、担体の形状としては、射出成型体、フィルム形状、繊維状物、粉末状物、粒子状物のいずれの形状であっても好ましく用いられるが、粒子除去および通気用途に用いる場合には繊維状物であることがより好ましい。
【００２２】
本発明の繊維状物とは、長繊維または短繊維からなる織編物、不織布、綿状物等の繊維状物や延伸フィルムから得られる繊維状物を含むものであり、用途に応じて適当な形状および厚みに成形したものを使用することができる。エレクトレットをフィルター用途として利用する場合は、不織布であることが好ましい。
【００２３】
不織布を得る方法としては、単成分繊維、芯鞘繊維やサイドバイサイド繊維といった複合繊維、分割繊維等の短繊維をカーディング、エアレイド、湿式抄紙法などによりシート化する方法、連続繊維をスパンボンド法、メルトブローン法、エレクトロスピニング法、フォーススピニング法などによりシート化する方法など、従来公知の方法を用いることが可能である。中でも、機械的捕集機構を効果的に利用する観点から緻密で細繊度を容易に得られるメルトブローン法、エレクトロスピニング法やフォーススピニング法で得られる不織布が好ましく、残溶剤の処理を必要としない観点からメルトブローン法、溶融エレクトロスピニング法や溶融フォーススピニング法で得られる不織布がより好ましく、特に好ましくはメルトブローン法で得られる不織布であり、最も好ましくは融点３２０℃以下の熱可塑性樹脂からなるメルトブローン不織布である。
【００２４】
本発明の繊維状物に用いられる繊維の直径（平均繊維直径）は、０．００１〜１００μｍであることが好ましく、０．００５〜２０μｍであることがより好ましく、０．０１〜１０μｍであることがさらに好ましく、０．０２〜５μｍであることが特に好ましく、０．０３〜３μｍであることが最も好ましい。繊維の直径が１００μｍよりも太い場合には実用的な捕集効率を得ることが困難であり、電荷減衰時の効率低下が大きい。繊維の直径が０．００１μｍよりも細い場合にはエレクトレットとしての静電電荷を付与することが困難である。
【００２５】
本発明における繊維状物は単独の製法、素材からなる均一物であってもよく、製法、素材および繊維径の異なる２種以上の素材を用いてなる混合物であってもよい。
【００２６】
本発明のエレクトレットは、融点３５℃以上３２０℃以下のＰＴＦＥが担体の少なくとも一部に担持されてなり、撥油性が付与されてなる。融点が６０℃以上３１５℃以下のＰＴＦＥが含まれていることが好ましく、融点が８０℃以上３００℃以下のＰＴＦＥが含まれていることがより好ましく、融点が１００℃以上２９０℃以下のＰＴＦＥが含まれていることがさらに好ましい。融点が上記範囲であれば分子量に分布を有したＰＴＦＥでもよい。
【００２７】
上記融点を有するＰＴＦＥを蒸着加工にて用いる理由としては、（１）一般的なＰＴＦＥは融点が３２０℃より高く、高融点であるため、担体への担持加工温度が高くなり、担体（とりわけ合成高分子）の劣化および耐熱性に問題が生じること、（２）本発明で用いられる低融点ＰＴＦＥ（最小表面張力１３ｍＮ／ｍ以上１７．５ｍＮ／ｍ未満）は一般的なＰＴＦＥ（最小表面張力１７.５ｍＮ／ｍ）に比して結晶形やＣＦ３基末端密度により表面張力が小さく撥油性効果が高いこと、（３）基材や種結晶からのエピタキシャル成長を利用した場合、結晶性分子の規則構造により、ＣＦ３基が有する平面上分子における最小表面張力（６ｍＮ／ｍ）を発現すること、（４）実用可能な温度範囲で融点および沸点を有しており、常圧、減圧、真空条件下で加熱することにより物理蒸着処理（ＰＶＤ処理）が可能なこと、（５）付着成分の分子量や構造の制御が困難なプラズマ処理（炭化フッ素化）やスパッタリング処理と異なりＰＦＯＡやＰＦＯＳ規制の観点から有利であること、（６）常温で固体であり結晶性を有しているため分子配向の変化による撥油性変化が抑制されること、（７）ＰＴＦＥが融点を有しているため熱処理により自己接着性を有すること、（８）エレクトレットの基材として用いられる疎水性材料に対しても、界面活性剤を用いることなく均質な表面処理が行えること、などを例示することができる。
【００２８】
上記特性を利用し本発明に用いられるＰＴＦＥの担体への担持方法としては、例えば、ＰＴＦＥを融点以上熱分解温度以下の温度で蒸散させ担体上で冷却固化、必要に応じてＰＴＦＥの融点以上で熱処理を行うことで固定化する方法を挙げることができる。
【００２９】
本発明に用いられるＰＴＦＥは、熱分解温度となる３２０℃以下に融点を有しており、融点以上の温度においては明確な揮発蒸散性が確認される。したがって、担体に対して蒸着法でＰＴＦＥを担持させることができる。たとえば常圧（大気中１気圧）における融点に関し、ｎ−Ｃ10Ｆ22からなる場合には融点３６℃、ｎ−Ｃ12Ｆ26からなる場合には融点７６℃、ｎ−Ｃ14Ｆ30からなる場合には融点１０３℃、ｎ−Ｃ16Ｆ34からなる場合には融点１２５℃、ｎ−Ｃ20Ｆ42からなる場合には融点１６７℃、ｎ−Ｃ31Ｆ64からなる場合には融点２１９℃を有している。
【００３０】
本発明のエレクトレットは、示差熱熱質量同時測定において、ＰＴＦＥに由来する２つ以上の融点ピークを有する。すなわち、本発明では、２種以上のＰＴＦＥが用いられており、２種のＰＴＦＥが用いられることが好ましい。２種のＰＴＦＥを用いる場合、質量比で３０：７０〜７０：３０の割合で混合することが好ましい。また、本発明に用いられるＰＴＦＥは、市販のものを用いてもよく、市販混合物として、セントラル硝子株式会社製低分子量ＰＴＦＥセフラルルーブ（登録商標）Ｖにおいては、融点範囲として１００〜２９０℃（ピーク温度２７０℃）を有しているため、１００℃以上で加熱することにより蒸着源として用いることが可能であり、ＰＴＦＥ全体が液状化する２９０℃以上３２０℃以下で加熱して用いることも好ましい。示差熱熱質量同時測定については、後述する。
【００３１】
特に本発明においては２種以上のＰＴＦＥが蒸着法により加工されることにより、融点差や拡散速度差を利用した担体厚み方向全体に対するＰＴＦＥ加工と、分子量毎の分離作用により、電荷維持性能、撥液性に優れた結晶を得ることができる。
【００３２】
ＰＴＦＥは、使用時には固体としての安定性を発現し、加熱時には液体および気体としての特性を有し物理蒸着法（ＰＶＤ法）の素材として好ましく用いることができる。ＰＴＦＥを熱分解温度以下で加熱することにより、ＰＴＦＥの構造を保持することができるため、分子量や構造の面で不定形なフッ素重合体が生じるプラズマ処理やスパッタリング処理、高分子量ＰＴＦＥを原料とした高温での熱分解蒸着法に対し、有利な特徴である。
【００３３】
蒸着加工の手法としては、各種熱源によりテトラフルオロエチレンを加熱することで蒸気を発生させ、より低温に保持した担体表面に液滴または結晶として析出させる方法が用いられる。かかる手法は、加工面全体を一度に処理するバッチ法であっても、担体または反応槽を移動させることで、担体の異なる加工面を連続的に処理する方法のいずれであっても好ましく用いられる。
【００３４】
本発明における蒸着加工は加圧、常圧、減圧、真空状態およびその圧力のスイング、大気中および不活性ガスいずれの雰囲気においても好ましく実施することができる。
減圧または真空状態とすることで、蒸散速度の向上および蒸散温度の低減が可能であり、加圧により蒸散物の析出を促進することができる。また、真空または不活性雰囲気とすることでＰＴＦＥや担体の酸化を抑制することが可能であるが、本発明は熱分解温度以下で低温処理が可能であるためコスト面で大気雰囲気を用いることも可能である。
【００３５】
本発明においては、ＰＴＦＥの担持条件の調整により目的に応じて好ましい付着状態とすることができる。とりわけ、繊維状物などの多孔質構造体では、真空度が高い場合には、分子の平均自由工程が大きくＰＴＦＥは蒸散側の担体表面に偏在し、低真空または常圧、加圧条件の場合には回り込みによる均一性向上が可能となる。付着面を調整するために、同一担体において圧力のスイングや加工面（表裏）を変えた処理なども好ましい方法である。
【００３６】
本発明においては、蒸着加工時または蒸着加工後に担体が４０℃以上１４０℃以下に処理されることが好ましく、５０℃以上１４０℃以下がより好ましく、６０℃以上１４０℃以下がさらに好ましい。かかる処理により担体との接着性向上、低分子量物の除去によるエレクトレットの安定化効果や遊離するＶＯＣ成分が低減されるためである。具体的には蒸着加工時には蒸着槽温度、担体の冷却、加熱により調整することが可能であり、蒸着加工後に加熱することも可能である。
【００３７】
本発明においては蒸気の状態で付着させた後冷却固化させても良いし、凝集させた液体や固体粒子として付着させることも好ましい。担体表面へのＰＴＦＥの担持を微細な凹凸構造とすることで撥油性を向上させるとともに、担体表面積の増加により総電荷量およびオイルミスト捕集可能な表面積を増加させることができる。
ＰＴＦＥの蒸気が存在する雰囲気に凝縮核となる高融点ＰＴＦＥや有機、無機粒子、他種液体蒸気やミストを同時に供給する方法も好ましい。
【００３８】
前記微細な凹凸構造としては、捕集対象とする液滴よりも微細であることが好ましい。表面積の増加による濡れ仕事の増加のみならず、付着した粒子と担体の間に空気層が存在することで、Ｃａｓｓｉｅ−Ｂａｘｔｅｒ理論に沿った高い撥油表面を得ることができるためである。
【００３９】
本発明におけるエレクトレットおよびそれを用いたフィルターは、担体またはＰＴＦＥの少なくとも一方がエレクトレット化され、静電電荷を付与されてなる。エレクトレット化法は使用時に所望の特性が得られるものであれば特に制限されず、ＰＴＦＥの担持前、担持後いずれでも好ましく用いられる。前者であれば、ＰＴＦＥ粉末を静電的な引力にて引き寄せることで付着や加工に利点があり、後者であれば電気力線が遮蔽されないため、エレクトレット効果をより発現させることができる。
【００４０】
具体的なエレクトレット化法としては、コロナ放電法、高電圧による分極、荷電イオンの衝突、荷電粒子の注入など電気的作用によるもの、摩擦、衝突など固体との相互作用によるもの、液体との接触および衝突を利用したものなど、従来公知の方法を好ましく用いることができる。より好ましくは液体（例えば水）との接触や摩擦を用いたものであり、極性を有した酸化生成物を増加させずにエレクトレット化が可能となるため撥油性および耐オイルミスト性の観点からより好ましい方法である。
【００４１】
本発明のエレクトレットは、電荷を有しない非エレクトレット（無帯電状態）に対して以下に記載の性能上昇率として４００％以上が好ましく、８００％以上がより好ましく、９００％以上がさらに好ましく、１０００％以上が最も好ましい。性能上昇率の上限については特に限定されず、２０００％以下が好ましい。
性能上昇率は帯電前後の状態における風速１０ｃｍ／ｓの０．３〜０．５μｍ捕集効率から算出される。性能上昇率の算出方法の詳細については後述する。
性能上昇率［％］＝１００×［ｌｎ（１−［帯電後捕集効率（％）］／１００）］÷［ｌｎ（１−［無帯電捕集効率（％）］／１００）］
【００４２】
本発明のエレクトレットは、フィルター使用時、保管時および形状加工時に求められる電荷安定性としては、以下に記載の熱処理後性能維持率は１０％以上であることが好ましく、３０％以上がより好ましく、７０％以上がさらに好ましく、８０％以上が特に好ましく、９０％以上が最も好ましい。熱処理後性能維持率の上限については特に限定されず、９９％以下が好ましい。熱処理後性能維持率は８０℃環境下における３０分放置の前後にて風速１０ｃｍ／ｓの０．３〜０．５μｍ捕集効率から算出される。熱処理後性能維持率の算出方法の詳細については後述する。
熱処理後性能維持率［％］＝１００×［ｌｎ（１−［熱処理後捕集効率（％）］／１００）］÷［ｌｎ（１−［帯電後捕集効率（％）］／１００）］
【００４３】
本発明により得られる撥油性に関しては、必要とされる特性（たとえば防水、防汚、撥水、撥油）に応じて調整することが可能であるが、例えば不織布、織布等の繊維状物からなるフィルターとして用いられる場合には、ＪＩＳ  Ｋ６７６８およびＡＡＴＣＣ１１８法により用いられる表面張力試験液において、１０秒以内に浸透性を与える表面張力として少なくとも無加工品（たとえばＰＰメルトブローンにおける代表値としては３６ｍＮ／ｍ）よりも向上していれば好ましく用いることができる。具体的には少なくとも一面が３１ｍＮ／ｍ以下が好ましく、２９ｍＮ／ｍ以下がより好ましく、２７ｍＮ／ｍ以下がさらに好ましく、２５．４ｍＮ／ｍ以下が最も好ましい。これらは防じんマスクの国家検定オイルミストの試験液体であるＤＯＰが３１ｍＮ／ｍ、ＰＡＯ（たとえばＥｍｅｒｙ３００４）が２９ｍＮ／ｍであり、実使用における鉱物および植物性オイルミストへの対応を考慮したものである。本発明者の検討によると、シート形状での撥油性とフィルターとしての耐油性には相関があり、毛管現象により吸収が生じない程度の撥油性が得られていれば、フィルターとしても明確な耐オイルミスト性（効率低下の抑制）が確認される。これは素材表面の耐油性（接触角）と多孔質体への吸収現象に相関があるためであり、ミスト試験時における繊維表面に捕集されたエアロゾルの接触角や捕集状態との相関がある。また混合物であるタバコ煙自体の表面張力値は明確ではないが、上記液体における浸透性低下とともに、明確な耐久性向上効果が確認される。
【００４４】
本発明のエレクトレットをフィルターとして用いる場合に、吸油または吸水機能を有した繊維層（以下、「吸液層」という）を積層して用いることも好ましい。吸油や吸水などの吸液機能を有した吸液層を用いることで、撥油性により生じた液滴の滴りを抑制し、エレクトレット表面から液滴を移行し拡散することで、エレクトレット性の消失や通気抵抗上昇を抑制することができる。
【００４５】
吸液層の素材としては、液滴を吸収するものであれば特に制限されないが、ポリプロピレン、ポリエチレン、ポリスチレン、ポリアミド、ポリアクリロニトリル、ポリエステル、ポリカーボネート、セルロース、レーヨンなどからなる繊維シート素材、活性炭、ゼオライト、パルプなど多孔質材料を間隙に含有または表面に加工したシート素材などを好ましく用いることができる。より好ましくはポリプロピレン、ポリエチレン、ポリスチレンなどのオレフィン系素材またはポリエステルであり、さらに好ましくはポリプロピレンである。
【００４６】
吸液層に用いられる繊維は１種類または２種類以上を組み合わせて用いることも好ましく、通風抵抗や粗大粒子の捕集などの観点で適当な素材を選択することができる。
【００４７】
吸液層として用いられる素材は非エレクトレットおよびエレクトレットいずれでも好ましく用いることが可能であり、エレクトレット化されてなることがより好ましい。
【００４８】
吸液層の製法は所望の特性が得られるものであれば特に制限されないが、サーマルボンド法、スパンボンド法、スパンレース法、溶融および溶液法によるエレクトロスピニング法および、フォーススピニング法など、好ましい方法によりシート化した素材を用いることができる。
【００４９】
吸液層を構成する繊維としては、直径が０．００５〜１００μｍであることが好ましく、０．０１〜２０μｍであることがより好ましく、０．５〜５μｍであることがさらに好ましく、１〜１０μｍであることが最も好ましい。
【００５０】
さらに必要に応じて他の構成部材と併用して用いることができる。すなわち、プレフィルター層、繊維保護層、補強部材、または機能性繊維層などと組み合わせて用いることも好ましい。
【００５１】
プレフィルター層および繊維保護層としては、例えばスパンボンド不織布、サーマルボンド不織布、発泡ウレタンなどであり、補強部材としては、例えばサーマルボンド不織布、各種ネットを例示することができる。また、機能性繊維層としては例えば抗菌、抗ウイルスおよび識別や意匠を目的とした着色繊維層などを例示することができる。吸液層にこれら機能を持たせることは厚みや通気抵抗を低減する方法として好ましい。
【００５２】
本発明のエレクトレットおよびそれを用いたフィルターは、本発明により得られる集塵、保護、通気、防汚、防水などの機能により幅広く用いることが可能であり、とりわけ、防塵マスク、各種空調用エレメント、空気清浄機、キャビンフィルター、各種装置の保護を目的としたフィルターとして好適に用いることができる。
【実施例】
【００５３】
以下、本発明の実施の形態について説明する。試験方法を下記に示す。
【００５４】
（１）融点
ＰＴＦＥが表面に担持された不織布試料１０ｍｇを、窒素雰囲気下昇温速度１０℃／ｍｉｎの条件で、日立ハイテクサイエンス社製示差熱熱質量同時測定装置ＳＴＡ７３００を用い、ピーク温度を融点とした。なお、ＰＴＦＥの融点はピーク後の質量減少および、基材として用いているポリプロピレン不織布の溶融挙動、質量減少特性との差異として判断した。
【００５５】
（２）ＪＩＳ Ｋ  ６７６８ぬれ張力試験液での撥油度
ＪＩＳ Ｋ  ６７６８に定められた配合にて表面張力４０〜２６ｍＮ／ｍの範囲にて１ｍＮ／ｍ間隔でぬれ張力試験液を１５種類調製し、別途２５．４ｍＮ／ｍのぬれ張力試験液を調整し、１６種類のぬれ張力試験液を準備した。そして、表面張力４０ｍＮ／ｍの試験液を用いて微生物試験用マイクロピペッターにて試験サンプル表面に５０μＬずつ静置し１０秒後の浸透度合いを観察した。その後、表面張力３９ｍＮ／ｍの試験液、表面張力３８ｍＮ／ｍの試験液、・・・、表面張力２６ｍＮ／ｍの試験液、表面張力２５．４ｍＮ／ｍの試験液の順に浸透度合いを同様に観察し、完全吸収されない最も表面張力の小さな試験液の表面張力をＪＩＳ Ｋ  ６７６８ぬれ張力試験液での撥油度とした。なお、順次測定を行った結果、試験材料の表裏の状態に差異が生じる場合には、より表面張力の小さな方の表面張力を撥油度とした（以降の他の撥油度測定においても同様である）。また、２５．４ｍＮ／ｍの試験液が非浸透の場合は、浸透した試験液がないため、試験結果を２５．４ｍＮ／ｍとした。
【００５６】
（３）ＡＡＴＣＣ１１８での撥油度
ＡＡＴＣＣ１１８に定められた１級から８級までの試験液を準備した。各々を微生物試験用マイクロピペッターにて試験サンプル表面に５０μＬずつ静置し３０秒後の浸透度合いを観察した。試験材料に完全吸収されない最も高い番号の試験液に対応した級数をＡＡＴＣＣ１１８での撥油度とした。なお、１級の試験液が浸透の場合は、非浸透の試験液がないため、試験結果を０級とした。また、８級の試験液が非浸透の場合は、浸透した試験液がないため、試験結果を８級とした。
【００５７】
（４）ＰＡＯに対する撥油性
Ｅｍｅｒｙ３００４（ＰＡＯ（ポリ−α−オレフィン））を試験液として準備し、微生物試験用マイクロピペッターにて試験サンプル表面に対し５０μＬ静置し３０秒後の浸透度合いを観察した。試験液が浸透した場合を×、非浸透の場合を○とした。また、試験サンプルに試験液が完全吸収されない場合にはＰＡＯに対して撥油性を有する（非浸透）とした。
【００５８】
（５）対オイルミスト耐久性
オイルミストへの負荷耐性（対オイルミスト耐久性）試験は以下の２種の方法にて実施した。低極性の鉱物系粒子としてＰＡＯミストを用いて、試験を行い、また、水および多種多様な極性分子を含有する複合粒子としてタバコ煙を用いて、試験を行った。
【００５９】
（５−１）対オイルミスト耐久性試験（ＰＡＯ耐久性）
７２ｍｍφに打ち抜いたサンプルを有効通気径５０ｍｍφのアダプターに装着し、ＴＳＩ社製  ＣＥＲＴＩＴＥＳＴ  Ｍｏｄｅｌ  ８１３０を用い、下記条件にて通風を行った。連続的に粒子負荷を行い、下記算出法における粒子捕集効率が５０％（フィルター通過後の粒子濃度がフィルター通過前の粒子濃度の半分）となった時点におけるサンプルの粒子捕集量を耐久値（ＰＡＯ耐久寿命）とした。
評価粒子：平衡帯電状態としたＥｍｅｒｙ３００４（ＰＡＯ）
最頻粒子径０．１８４μｍ
通気速度：５ｃｍ／ｓｅｃ（６Ｌ／ｍｉｎ）
濃度    ：１００ｍｇ／ｍ3
効率算出：光散乱濃度法によるフィルター通過前後の濃度評価
なお、光散乱濃度法による粒径０．３〜０．５μｍの捕集効率は、光散乱計数器による粒径０．３〜０．５μｍの捕集効率の値とほぼ一致することを確認している。
【００６０】
（５−２）対オイルミスト耐久性試験（タバコ煙耐久性）［タバコ煙負荷］
１ｍ３アクリル容器中でＪＥＭ１４６７に準拠した吸煙器と手法を用いて、日本たばこ産業社製メビウス（登録商標）を４本燃焼させた。７２ｍｍφに打ち抜いたサンプルを有効通気径５０ｍｍφのアダプターに装着し、風量１２Ｌ／ｍｉｎにて１０分間通気を行った。粒子濃度は柴田科学デジタル粉塵計Ｐ−２Ｌにて４０００ＣＰＭから３０００ＣＰＭへの減少となり、効率１００％を維持した場合には、メビウス（登録商標）を４本燃焼し、風量１２Ｌ／ｍｉｎにて１０分間通気を行うことで、概ねタバコ１本／サイクル程度の負荷量となる。
【００６１】
［タバコ煙負荷時の捕集効率の測定方法］ 
上記１サイクル（メビウス（登録商標）を４本燃焼し、風量１２Ｌ／ｍｉｎにて１０分間通気を行う）負荷ごとに、７２ｍｍφに打ち抜いたサンプルを有効通気径５０ｍｍφのアダプターに装着し、ＴＳＩ社製  ＣＥＲＴＩＴＥＳＴ  Ｍｏｄｅｌ  ８１３０を用い、下記の方法で効率および質量を計測し、効率５０％を割り込むまでサイクルを繰り返し行い、効率が５０％を割り込んだ時点を終点とする。縦および横軸を普通軸として捕集効率とタバコ煙の捕集質量をプロットし、効率５０％となる時点におけるタバコ煙の捕集質量の数値を読み取り、タバコ煙耐久寿命として算出する。
評価粒子：平衡帯電状態とした固体ＮａＣｌ（２質量％ＮａＣｌ水から発生）
最頻粒子径０．０７５μｍ
通気速度：５ｃｍ／ｓｅｃ（６Ｌ／ｍｉｎ）
濃度    ：２００ｍｇ／ｍ3
効率算出：光散乱濃度法によるフィルター通過前後の濃度評価
なお、タバコ煙負荷後のサンプルを用いた場合、光散乱計数器の粒子径計測に干渉を生じるため、光散乱濃度法にて効率評価を行った。また、常法の４秒では粒子濃度が平衡にならないため、上下の検出器が平衡となる時間として２０秒の値を設定した状態で、１サイクルのフィルターテスターモード（効率計測モード）の数値を用いた。
【００６２】
（６）エレクトレット化後のフィルターにおける捕集効率
以下の（７）及び（８）に記載のサンプル（フィルター）について、光散乱式粒子計数装置リオン社製ＫＣ−０１Ｅを用いて以下の方法にて、粒子捕集効率試験を実施した。
評価粒子：大気塵
通気速度：１０ｃｍ／ｓｅｃ
効率算出：フィルター通過前後の粒径０．３〜０．５μｍの粒子個数を測定して、以下の式より捕集効率を求めた。
捕集効率（％）＝（１−（フィルター通過後の粒子個数／フィルター通過前の粒子個数））×１００
【００６３】
（７）帯電後捕集効率及び性能上昇率
フッ素加工後のシートサンプルを荷電（エレクトレット化）処理した。この帯電状態における粒径０．３〜０．５μｍの捕集効率（以下、帯電後捕集効率という）について、上記（６）に記載の方法で測定した。次に、メガファック（登録商標）Ｆ４１０（ＤＩＣ株式会社製）（パーフルオロアルキル基含有カルボン酸）０．５質量％水溶液にサンプルを含浸・乾燥させ、自然帯電を含む静電電荷が無くなった状態（無帯電状態）とした。この無帯電状態における粒径０．３〜０．５μｍの捕集効率（以下、無帯電捕集効率という）について、上記（６）に記載の方法で測定した。無帯電捕集効率の値と帯電後捕集効率の値とを用いて、以下の式より性能上昇率を求めた。
性能上昇率［％］＝１００×［ｌｎ（１−［帯電後捕集効率（％）］／１００）］÷［ｌｎ（１−［無帯電捕集効率（％）］／１００）］
【００６４】
（８）熱処理後捕集効率及び熱処理後性能維持率
フッ素加工後のシートサンプルを荷電処理した後、８０℃環境下３０分加熱（熱処理）した。この熱処理後における粒径０．３〜０．５μｍの捕集効率（以下、熱処理後捕集効率という）について、上記（６）に記載の方法で測定した。上記（７）の帯電後捕集効率の値と熱処理後捕集効率の値とを用いて、以下の式より熱処理後性能維持率を求めた。
熱処理後性能維持率［％］＝１００×［ｌｎ（１−［熱処理後捕集効率（％）］／１００）］÷［ｌｎ（１−［帯電後捕集効率（％）］／１００）］
【００６５】
＜実施例１＞
メルトブローン法により得られた目付３０ｇ／ｍ２、平均繊維直径３μｍ、厚み０．２５ｍｍのポリプロピレン不織布を３０℃に保った恒温板に張り付け、円筒セラミック製の反応容器天井に設置した。３００℃に加熱した熱板を底部に設置し、ｎ−Ｃ10Ｆ22とｎ−Ｃ12Ｆ26とを同じ質量ずつ混合して作製されたポリテトラフルオロエチレンをそれぞれ金属性ボート上から蒸散させることで各々０．７５ｇ／ｍ2の担持量の加工シートを得た。
得られたシートは６０℃で１５分間エージング処理を行った後、コロナ放電法によりエレクトレット化処理を行い、各種評価を行った。結果を表１に示した。また、ＰＴＦＥが表面に担持された不織布試料の融点を測定したところ、ＰＴＦＥに由来する３６℃と７６℃の２つのピークが測定された。
【００６６】
＜実施例２＞
実施例１において、ｎ−Ｃ12Ｆ26とｎ−Ｃ14Ｆ30とを同じ質量ずつ混合して作製されたポリテトラフルオロエチレンを用いた以外は実施例１と同様の処理および各種評価を行った。結果を表１に示した。また、ＰＴＦＥが表面に担持された不織布試料の融点を測定したところ、ＰＴＦＥに由来する７６℃と１０３℃の２つのピークが測定された。
【００６７】
＜実施例３＞
実施例１において、ｎ−Ｃ14Ｆ30とｎ−Ｃ16Ｆ34とを同じ質量ずつ混合して作製されたポリテトラフルオロエチレンを用いた以外は実施例１と同様の処理および各種評価を行った。結果を表１に示した。また、ＰＴＦＥが表面に担持された不織布試料の融点を測定したところ、ＰＴＦＥに由来する１０３℃と１２５℃の２つのピークが測定された。
【００６８】
＜実施例４＞
実施例３において、ポリプロピレン不織布に純水を透過させることでエレクトレット化処理を行った他は実施例３と同様の処理および各種評価を行った。結果を表１に示した。また、ＰＴＦＥが表面に担持された不織布試料の融点を測定したところ、ＰＴＦＥに由来する１０３℃と１２５℃の２つのピークが測定された。
【００６９】
＜実施例５＞
実施例１において、ｎ−Ｃ16Ｆ34とｎ−Ｃ20Ｆ42とを同じ質量ずつ混合して作製されたポリテトラフルオロエチレンを用いた以外は実施例１と同様の処理および各種評価を行った。結果を表１に示した。また、ＰＴＦＥが表面に担持された不織布試料の融点を測定したところ、ＰＴＦＥに由来する１２５℃と１６７℃の２つのピークが測定された。
【００７０】
＜比較例１＞
メルトブローン法により得られた目付３０ｇ／ｍ２、平均繊維直径３μｍ、厚み０．２５ｍｍのポリプロピレン不織布に対し、ｎ−Ｃ10Ｆ22とｎ−Ｃ12Ｆ26とを同じ質量ずつ混合して作製されたポリテトラフルオロエチレンを溶解させたパーフルオロヘプタンを浸透させたのち常温で乾燥を行い、各々０．７５ｇ／ｍ2の担持量の加工シートを得た。
得られたシートに対して液滴による撥油性試験を行うとともにコロナ放電法によりエレクトレット化処理を行い、各種評価を行った。結果を表１に示した。また、ＰＴＦＥが表面に担持された不織布試料の融点を測定したところ、５６℃にＰＴＦＥに由来するブロードなピークが測定された。
【００７１】
＜比較例２＞
比較例１において、ｎ−Ｃ12Ｆ26とｎ−Ｃ14Ｆ30とを同じ質量ずつ混合して作製されたポリテトラフルオロエチレンを用いた以外は比較例１と同様の処理および各種評価を行った。結果を表１に示した。また、ＰＴＦＥが表面に担持された不織布試料の融点を測定したところ、８９℃にＰＴＦＥに由来するブロードなピークが測定された。
【００７２】
＜比較例３＞
比較例１において、ｎ−Ｃ14Ｆ30とｎ−Ｃ16Ｆ34とを同じ質量ずつ混合して作製されたポリテトラフルオロエチレンを用いた以外は比較例１と同様の処理および各種評価を行った。結果を表１に示した。また、ＰＴＦＥが表面に担持された不織布試料の融点を測定したところ、１１４℃にＰＴＦＥに由来するブロードなピークが測定された。
【００７３】
＜比較例４＞
ポリプロピレン不織布に純水を透過させることでエレクトレット化処理を行った他は比較例３と同様の処理および各種評価を行った。結果を表１に示した。また、ＰＴＦＥが表面に担持された不織布試料の融点を測定したところ、１１４℃にＰＴＦＥに由来するブロードなピークが測定された。
【００７４】
＜比較例５＞
比較例１において、ｎ−Ｃ16Ｆ34とｎ−Ｃ20Ｆ42とを同じ質量ずつ混合して作製されたポリテトラフルオロエチレンを用いた以外は比較例１と同様の処理および各種評価を行った。結果を表１に示した。また、ＰＴＦＥが表面に担持された不織布試料の融点を測定したところ、１４６℃にＰＴＦＥに由来するブロードなピークが測定された。
【００７５】
【表１】
0006582840.tif 000002
【産業上の利用可能性】
【００７６】
ＰＦＯＡおよびＰＦＯＳ類縁物を用いることなく、かつ簡便な装置や工程で、撥油性、耐オイルミスト性、電荷安定性、及び熱処理後性能維持率に優れたエレクトレットおよびフィルターを得ることが可能となる。